(57)【要約】【課題】シンプルな構成ながら、紫外線及び可視光線の反射率が充分に低減されており、僅かな強度である反射光の色彩について調整が可能である光学多層膜を備えた光学製品，眼鏡レンズを提供する。【解決手段】本発明の光学製品（眼鏡レンズ）は、凸面と凹面を有する基材と、その基材の少なくとも凹面に形成された光学多層膜を含み、この光学多層膜は、前記基材に近い側を１層目として、１層目から順に二酸化ジルコニウムの層と二酸化ケイ素の層を交互に積層した全部で６層の膜であり、４層目の二酸化ケイ素の層の物理膜厚は、１０ｎｍ以上２２ｎｍ以下の範囲内にあり、１層目の二酸化ジルコニウムの層と２層目の二酸化ケイ素の層の物理膜厚の和は、３５ｎｍ以上４５ｎｍ以下の範囲内にある。【選択図】図１
2015045743.tif 000002
【特許請求の範囲】
【請求項１】
凸面と凹面を有する基材と、その基材の少なくとも凹面に形成された光学多層膜を含み、
前記光学多層膜は、前記基材に近い側を１層目として、１層目から順に二酸化ジルコニウムの層と二酸化ケイ素の層を交互に積層した全部で６層の膜であり、
４層目の前記二酸化ケイ素の層の物理膜厚は、１０ｎｍ以上２２ｎｍ以下の範囲内にあり、
１層目の前記二酸化ジルコニウムの層と２層目の前記二酸化ケイ素の層の物理膜厚の和は、３５ｎｍ以上４５ｎｍ以下の範囲内にある
ことを特徴とする光学製品。
【請求項２】
１層目ないし４層目の物理膜厚の和は、１００ｎｍ以上１１０ｎｍ以下の範囲内にある
ことを特徴とする請求項１に記載の光学製品。
【請求項３】
前記凹面における波長２８０ｎｍ以上４００ｎｍ未満の光に対する平均反射率が３．５％以下である
ことを特徴とする請求項１又は請求項２に記載の光学製品。
【請求項４】
前記凹面における波長３００ｎｍ以上４００ｎｍ未満の光に対する平均反射率が２．５％以下である
ことを特徴とする請求項１ないし請求項３の何れかに記載の光学製品。
【請求項５】
請求項１ないし請求項４の何れかに記載の光学製品が用いられており、
前記基材は眼鏡レンズ基材である
ことを特徴とする眼鏡レンズ。
【発明の詳細な説明】
【技術分野】
【０００１】
本発明は、紫外線の反射を防止する反射防止膜を備えた光学製品、及びその一例としての眼鏡レンズに関する。
【背景技術】
【０００２】
紫外領域及び可視領域における光の反射を防止する光学多層膜として、下記特許文献１に記載のものが知られている。
この光学多層膜は、３〜７層構造であり、物理膜厚が６．５ナノメートル（ｎｍ）程度であるＩＴＯ（Ｉｎｄｉｕｍ  Ｔｉｎ  Ｏｘｉｄｅ）の層を含んでいる。
【先行技術文献】
【特許文献】
【０００３】
【特許文献１】国際公開ＷＯ２０１２／０７６７１４号公報
【発明の概要】
【発明が解決しようとする課題】
【０００４】
このような光学多層膜では、インジウムを含むＩＴＯを用いるため、材料の調達や蒸着においてコストが嵩んでしまう。
又、ＩＴＯを用いるため、光学多層膜を付与したレンズの透明度を低下させる可能性があるし、レンズの色に対して、光学多層膜における僅かな強度の反射光の色彩（色の系統）を調整することが困難である。
そこで、請求項１，５に記載の発明は、シンプルな構成ながら、紫外線及び可視光線の反射率が充分に低減されており、僅かな強度である反射光の色彩について調整が可能である光学多層膜を備えた光学製品，眼鏡レンズを提供することを目的としたものである。
【課題を解決するための手段】
【０００５】
上記目的を達成するために、請求項１に記載の発明は、凸面と凹面を有する基材と、その基材の少なくとも凹面に形成された光学多層膜を含み、前記光学多層膜は、前記基材に近い側を１層目として、１層目から順に二酸化ジルコニウムの層と二酸化ケイ素の層を交互に積層した全部で６層の膜であり、４層目の前記二酸化ケイ素の層の物理膜厚は、１０ｎｍ以上２２ｎｍ以下の範囲内にあり、１層目の前記二酸化ジルコニウムの層と２層目の前記二酸化ケイ素の層の物理膜厚の和は、３５ｎｍ以上４５ｎｍ以下の範囲内にあることを特徴とするものである。
請求項２に記載の発明は、上記発明において、１層目ないし４層目の物理膜厚の和は、１００ｎｍ以上１１０ｎｍ以下の範囲内にあることを特徴とするものである。
請求項３に記載の発明は、上記発明において、前記凹面における波長２８０ｎｍ以上４００ｎｍ未満の光に対する平均反射率が３．５％以下であることを特徴とするものである。
請求項４に記載の発明は、上記発明において、前記凹面における波長３００ｎｍ以上４００ｎｍ未満の光に対する平均反射率が２．５％以下であることを特徴とするものである。
上記目的を達成するために、請求項５に記載の発明は、眼鏡レンズにあって、上記の光学製品が用いられており、前記基材は眼鏡レンズ基材であることを特徴とするものである。
【発明の効果】
【０００６】
請求項１，５に記載の発明によれば、シンプルな構成ながら、僅かな強度である反射光の色彩について調整が可能であり、紫外線及び可視光線の反射率が充分に低減されていて、可視光線に対する反射防止等の性能を良好にしながら、凹面における紫外線の反射を抑えて凹面側に位置する眼等を紫外線から保護することができる光学多層膜を備えた光学製品，眼鏡レンズを提供することができる、という効果を奏する。
請求項２に記載の発明によれば、紫外線及び可視光線の反射率を更に低減することができる、という効果を奏する。
請求項３，４に記載の発明によれば、紫外線の反射率を眼等の保護が充分に可能である高いレベルに低減することができる、という効果を奏する。
【図面の簡単な説明】
【０００７】
【図１】実施例１〜５に係る紫外線域及び可視光域の分光反射率分布を示すグラフである。
【図２】ｘｙ表色系でのｘｙ座標において、凹面反射光の反射色の（ｘ，ｙ）をそれぞれプロットしたグラフであって、（ａ）は実施例１〜５に係るものであり、（ｂ）は実施例３１〜３５に係るものであり、（ｃ）は実施例３６〜４０に係るものであり、（ｄ）は実施例４１〜４５に係るものであり、（ｅ）は実施例４６〜５０に係るものであり、（ｆ）は実施例５１〜５５に係るものである。
【図３】実施例６〜１０に係る紫外線域及び可視光域の分光反射率分布を示すグラフである。
【図４】実施例１１〜１５に係る紫外線域及び可視光域の分光反射率分布を示すグラフである。
【図５】実施例１６〜２０に係る紫外線域及び可視光域の分光反射率分布を示すグラフである。
【図６】実施例２１〜２５に係る紫外線域及び可視光域の分光反射率分布を示すグラフである。
【図７】実施例２６〜３０に係る紫外線域及び可視光域の分光反射率分布を示すグラフである。
【図８】実施例３１〜３５に係る紫外線域及び可視光域の分光反射率分布を示すグラフである。
【図９】実施例３６〜４０に係る紫外線域及び可視光域の分光反射率分布を示すグラフである。
【図１０】実施例４１〜４５に係る紫外線域及び可視光域の分光反射率分布を示すグラフである。
【図１１】実施例４６〜５０に係る紫外線域及び可視光域の分光反射率分布を示すグラフである。
【図１２】実施例５１〜５５に係る紫外線域及び可視光域の分光反射率分布を示すグラフである。
【発明を実施するための形態】
【０００８】
以下、本発明に係る実施の形態の例につき説明する。なお、本発明の形態は、以下のものに限定されない。
【０００９】
光学製品は、凸レンズであり、凸面と凹面を有している。光学製品は、凸面と凹面を有する基材と、その基材の少なくとも凹面に形成された光学多層膜を含む。尚、基材自体も凸レンズとみることができる。
基材の材質は、ガラスやプラスチックを始めとしてどのようなものであっても良いが、好適には、プラスチックが用いられる。基材の材質の例として、ポリウレタン樹脂、エピスルフィド樹脂、ポリカーボネイト樹脂、アクリル樹脂、ポリエーテルサルホン樹脂、ポリ４−メチルペンテン−１樹脂、ジエチレングリコールビスアリルカーボネート樹脂が挙げられる。
光学製品の代表例として、眼鏡プラスチックレンズや眼鏡ガラスレンズを始めとする眼鏡レンズが挙げられ、他の例として、カメラレンズ、プロジェクターレンズ、双眼鏡レンズ、望遠鏡レンズ、各種フィルタが挙げられる。眼鏡レンズの場合、基材は眼鏡レンズ基材となる。
光学多層膜は、基材の凹面の表面において、直接成膜されても良いし、ハードコート層を始めとする単数又は複数の中間膜を介して成膜されても良い。ハードコート層は、例えば、オルガノシロキサン系、その他有機ケイ素化合物、アクリル化合物等から形成される。又、ハードコート層の下層にプライマー層を設けても良い。プライマー層は、例えば、ポリウレタン系樹脂、アクリル系樹脂、メタクリル系樹脂、有機ケイ素系樹脂の少なくとも何れかから形成される。
【００１０】
基材の凹面に形成された光学多層膜は、高屈折率材料と低屈折率材料を交互に積層した全６層の構成を有する。高屈折率材料は、二酸化ジルコニウム（ジルコニア、ＺｒＯ２）であり、低屈折率材料は、二酸化ケイ素（シリカ、ＳｉＯ２）である。基材側（凸面側）を１層目として、１層目には高屈折率材料を配置する。６層目はＳｉＯ２であり、最外面となって空気に接する。尚、当該光学多層膜の外側に、撥水膜を始めとする単数又は複数の外膜を更に形成しても良い。
光学多層膜は、例えば真空蒸着法やスパッタ法等の物理気相体積法により積層される。真空蒸着法において、蒸着時に不活性ガス等の各種のガスを供給したり、当該ガスの供給条件（供給量や成膜時圧力等）を制御したり、各種イオンを所定の加速電圧や加速電流にて成膜時に導入するイオンアシストを行ったり、プラズマ処理を成膜時に行ったりして良い。
【００１１】
６層の光学多層膜における４層目の低屈折率層（ＳｉＯ２層）は、物理膜厚が１０ｎｍ以上２２ｎｍ以下の範囲内にあるようにされている。４層目の物理膜厚が１０ｎｍ未満であると、４層目の正確な成膜が比較的に難しくなる。又、４層目が薄くなりすぎてしまい、他の層についてどのように設計したとしても、特に紫外線域における反射率において目標とするレベルを満たし難いこととなる。
ここで、目標とする紫外線域の反射率のレベルは、波長２８０ｎｍ以上４００ｎｍ未満の光に対する平均反射率が３．５％以下であり、及び／又は波長３００ｎｍ以上４００ｎｍ未満の光に対する平均反射率が２．５％以下である。凸レンズにおける凹面において、紫外線域の反射率がこのレベルとなり、紫外線反射がこのレベルで防止されれば、凹面に斜めに入射した紫外線が透過せずに反射する量を充分に低減することができ、凹面側に存在するものを紫外線から保護することができる。例えば、凸レンズが眼鏡レンズであって、凹面側に眼が存在する場合、顔の斜め後方から到来した紫外線が、凹面に反射して眼に進入する量を、充分に低減することができる。
一方、４層目の物理膜厚が２２ｎｍを超えた場合においても、紫外線域における反射率について、他の層をどのように設計したとしても目標とするレベルを満たし難いこととなる。又、可視光域の反射率も、例えば平均反射率が５％を超えてしまうような、反射防止のレベルが紫外線域に見合わず低いものになり易い。尚、可視光域は、一般的な可視光の波長領域であり、例えば波長４００ｎｍ以上８００ｎｍ以下であり、あるいは４００ｎｍ以上７６０ｎｍであり、又は４００ｎｍ以上７２０ｎｍ以下である。
【００１２】
又、かような４層目の物理膜厚の範囲調整と適宜併せ、６層の光学多層膜における４層目以前（１〜４層目）の物理膜厚の少なくとも何れかを一定程度薄くすると、可視光域の反射率を更に充分に低減しながら、紫外線域の反射率を上述のレベルまで低減することが可能となる。
特に、１層目の高屈折率層（ＺｒＯ２層）と２層目の低屈折率層（ＳｉＯ２層）の物理膜厚の和が、３５ｎｍ以上４５ｎｍ以下の範囲内にあるようにすると、可視光域の反射率の充分な低減と共に、紫外線域の反射率につき上述のレベルを満たすような低減が可能となる。当該物理膜厚の和が３５ｎｍ未満であると、１層目や２層目の成膜が比較的に困難となるし、他の層の設計をどのようにしても紫外線域の反射率を上述のレベルに達する程度に低減することが困難となる。一方、当該物理膜厚の和が４５ｎｍを超えても、紫外線域の反射率を上述のレベルに達する程度に低減することが困難となるし、可視光域の反射率が充分に低減されない可能性が出てくる。
又、１層目ないし４層目（１，２，３，４層目）の物理膜厚の総和が１００ｎｍ以上１１０ｎｍ以下の範囲内にあるようにしても、可視光域の反射率の充分な低減と共に、紫外線域の反射率を上述のレベルまでの低減が可能となる。当該物理膜厚の総和が１００ｎｍ未満であると、１層目ないし４層目の順次の成膜が比較的に困難となるし、他の層の設計をどのようにしても紫外線域の反射率を上述のレベルに達する程度に低減することが困難となる。一方、当該物理膜厚の和が１１０ｎｍを超えても、紫外線域の反射率を上述のレベルに達する程度に低減することが困難となるし、可視光域の反射率が充分に低減されない可能性が出てくる。
【００１３】
光学多層膜における４層目（ＳｉＯ２層）の物理膜厚が１０ｎｍ以上２２ｎｍ以下の範囲内にあるという条件、あるいは更に１層目（ＺｒＯ２層）と２層目（ＳｉＯ２層）の物理膜厚の和が３５ｎｍ以上４５ｎｍ以下の範囲内にあるという条件、及び／又は１層目ないし４層目の物理膜厚の和が１００ｎｍ以上１１０ｎｍ以下の範囲内にあるという条件を満たしながら、１〜６層目の物理膜厚を適宜設計すれば、光学多層膜における（入射光に比べて僅かな強度である）反射光につき任意の色彩を呈するものとしながら、可視光域の反射率に加え紫外線域の反射率を極めて低いものとすることが可能となる。
光学多層膜における反射光の色彩の例として、無彩色、青色、ピンク色、緑色、オレンジ色が挙げられる。
又、好適には、凹面に成膜される光学多層膜における反射光の色彩が、凸面における反射光の色彩と合うようにする。このようにすると、レンズやこれを備えるもの（眼鏡レンズの装用者等）を外から見た場合に、レンズからの反射光の色彩が調和していることでちらつかずに美しく見えるし、レンズを備えるものにとっても、レンズを媒介して観察する光における色彩のちらつきが抑えられて、レンズからの光が見易くなる。凸面に対し、凹面と同様に成る光学多層膜を形成して、凹面と凸面とで同等の膜を有するようにしても良い。
【実施例】
【００１４】
次いで、全６層の光学多層膜に関する各種の実施例を説明する。
【００１５】
≪実施例１〜５≫
表１は、実施例１〜５の膜構成や各種の平均反射率、凹面反射光の反射色に係るｘｙ表色系でのｘやｙの値を示す表であり、図１は、実施例１〜５に係る、紫外線域（２８０ｎｍ以上４００ｎｍ未満）及び可視光域（４００ｎｍ以上８００ｎｍ以下）の分光反射率分布を示すグラフであり、図２（ａ）は、ｘｙ表色系でのｘｙ座標（ＣＩＥ色度図，ＣＩＥ  Ｃｈｒｏｍａｔｉｃｉｔｙ  Ｄｉａｇｒａｍ）において、実施例１〜５の凹面反射光の反射色の（ｘ，ｙ）をそれぞれプロットしたグラフである。
尚、反射色の（ｘ，ｙ）は、Ｄ６５光源のもとでの２°視野における値であり、以下同様である。
【００１６】
【表１】
2015045743.tif 000003
【００１７】
実施例１〜５において、凸面と凹面を有するプラスチック製のレンズ基材の凹面に対し、直接６層の光学多層膜を反射防止膜として真空蒸着法により形成した。尚、凸面には反射防止膜等の各種の膜は成膜していない。
光学多層膜の各層の物理膜厚は、蒸着時間や真空容器内圧力（成膜時圧力）等の蒸着条件に基づき算出することができる。
実施例１〜５の各レンズ基材は、何れも同じものであり、チオウレタン樹脂製で、屈折率は１．６０であり、アッベ数は４２であって、度数は−０．００（凸面と凹面が同じカーブの基板）である。
表１の左上部に示すように、実施例１〜５の光学多層膜は、基材に最も近い層を１層目として、１層目をＺｒＯ２、２層目をＳｉＯ２というように、ＺｒＯ２とＳｉＯ２が交互に配置されており、何れも物理膜厚が同じであるように形成されている（１層目から順に１８．９７ｎｍ，２２．４５ｎｍ，４５．４５ｎｍ，１６．７７ｎｍ，２７．１９ｎｍ，８０．６４ｎｍ）。
実施例１〜５の光学多層膜の４層目の物理膜厚は１６．７７ｎｍであり、１０ｎｍ以上２２ｎｍ以下の範囲内にある。
又、１層目と２層目の物理膜厚の和は１８．９７＋２２．４５＝４１．４２ｎｍであり、３５ｎｍ以上４５ｎｍ以下の範囲内にある。
更に、１層目ないし４層目の物理膜厚の総和は１８．９７＋２２．４５＋４５．４５＋１６．７７＝１０３．６４ｎｍであり、１００ｎｍ以上１１０ｎｍ以下の範囲内にある。
実施例１〜５は、互いにＺｒＯ２の屈折率を異ならせている。表１におけるＺｒＯ２の屈折率は、波長５００ｎｍの光に対するものである（λ＝５００ｎｍ）。ＺｒＯ２の屈折率は、光学多層膜設計時の設計波長や加工時の蒸着速度、酸素ガスやアルゴンガス等によるイオンアシストの付与等により変化する。実施例１におけるＺｒＯ２の屈折率は１，３，５層目とも２．０２８８であり、同様に実施例２では２．０５０４であり、実施例３では２．０７２６であり、実施例４では２．０９２０であり、実施例５では２．１２６４である。尚、ＳｉＯ２の屈折率（λ＝５００ｎｍ）は、実施例１〜５の何れにおいても１．４７７６である。
【００１８】
実施例１〜５において、ＺｒＯ２の屈折率が２．０２８８から２．１２６４へ徐々に上がっていくところ、波長２８０ｎｍ以上４００ｎｍ未満（以下「第１紫外線域」という）の平均反射率は順に２．６７％，３．２５％，１．９７％，２．０８％，１．９２％であり、何れも３．５％以下に抑えられていて、第１紫外線域における反射率が何れも充分に低減されている。又、実施例１〜５において、波長３００ｎｍ以上４００ｎｍ未満（以下「第２紫外線域」という）の平均反射率は順に１．８５％，１．７０％，１．９２％，１．６９％，１．７３％であり、何れも２．５％以下に抑えられていて、第２紫外線域における反射率が何れも充分に低減されている。
又、実施例１〜５において、図１等に現れているように、可視光域（４００ｎｍ以上７２０ｎｍ以下）における反射率はどの波長においても２．５％以下となっており、可視光域における反射率も充分に低減されている。
このように紫外線域や可視光域において反射が防止される理由として、４層目の物理膜厚は１６．７７ｎｍであり１０ｎｍ以上２２ｎｍ以下の範囲内にあること、又、１層目と２層目の物理膜厚の和が４１．４２ｎｍであり３５ｎｍ以上４５ｎｍ以下の範囲内にあること、更に、１層目ないし４層目の物理膜厚の総和が１０３．６４ｎｍであり１００ｎｍ以上１１０ｎｍ以下の範囲内にあることが考えられる。
【００１９】
実施例１〜５のレンズを眼鏡レンズとして用いた場合、装用時において顔の後方斜め横から入ってくる紫外線を凹面（裏面）において殆ど反射せず充分に透過することができ、眼を紫外線から保護することができる。
又、眼鏡ガラスレンズではなく眼鏡プラスチックレンズの場合、レンズ基材に紫外線吸収剤を始めとする紫外線カット剤を混入することで、紫外線域の光をカットし、眼を紫外線から保護することが行われている。この場合、凹面を透過した紫外線は基材において充分にカットされる。
【００２０】
加えて、実施例１〜５における、光学多層膜を施した凹面での反射光の色彩は、順に（ｘ，ｙ）＝（０．２６，０．２９），（０．２６，０．３０），（０．２６，０．３０），（０．２６，０．３１），（０．２６，０．３２）であって、（ｘ，ｙ）＝（０．２６，０．２９〜０．３２）に収まっており、無彩色を呈し、何れも無彩色系統に属するようになっている。
レンズ基材の凸面に対し、無彩色の光学多層膜（反射防止膜等）を併せて成膜すれば、反射防止性能等を呈しながら、レンズ裏面で紫外線が反射して比較的に強い強度で眼に入る事態を防止することができ、更に凸面と凹面とで反射色が相違して外観上あるいは視認上違和感が発生する事態を防止することができるレンズを提供することが可能となる。
【００２１】
≪実施例６〜１０≫
表２は、実施例６〜１０の膜構成や各種の平均反射率、凹面反射光の反射色に係るｘｙ表色系でのｘやｙの値を示す表であり、図３は、実施例６〜１０に係る、紫外線域（２８０ｎｍ以上４００ｎｍ未満）及び可視光域（４００ｎｍ以上８００ｎｍ以下）の分光反射率分布を示すグラフである。
【００２２】
【表２】
2015045743.tif 000004
【００２３】
実施例６〜１０は、６層の光学多層膜の膜構成以外は実施例１〜５と同様に形成した。但し、実施例８は、実施例１と同じである。
表２の左上部に示すように、実施例６〜１０におけるＺｒＯ２の屈折率（λ＝５００ｎｍ）は、何れも２．０２８８であり、実施例６の光学多層膜における各層の物理膜厚は、１層目から順に２０．４０ｎｍ，１６．７１ｎｍ，５３．５２ｎｍ，１０．００ｎｍ，２８．９７ｎｍ，７５．１５ｎｍである。又、実施例７における各層の物理膜厚は、順に２０．３１ｎｍ，１７．６８ｎｍ，５０．０１ｎｍ，１２．００ｎｍ，２７．５３ｎｍ，７６．７２ｎｍである。更に、実施例８における各層の物理膜厚は、順に１８．９７ｎｍ，２２．４５ｎｍ，４５．４５ｎｍ，１６．７７ｎｍ，２７．１９ｎｍ，８０．６４ｎｍであり、実施例９における各層の物理膜厚は、順に１８．６２ｎｍ，２５．０６ｎｍ，４０．２３ｎｍ，２０．００ｎｍ，２６．１５ｎｍ，８３．０４ｎｍであり、実施例１０における各層の物理膜厚は、順に１７．８１ｎｍ，２７．００ｎｍ，３７．３１ｎｍ，２２．００ｎｍ，２５．０８ｎｍ，８５．２３ｎｍである。
実施例６〜１０の光学多層膜の４層目の物理膜厚は順に１０．００ｎｍ，１２．００ｎｍ，１６．７７ｎｍ，２０．００ｎｍ，２２．００ｎｍであり、１０ｎｍ以上２２ｎｍ以下の範囲内にある。
又、１層目と２層目の物理膜厚の和は順に３７．１１ｎｍ，３７．９９ｎｍ，４１．４２ｎｍ，４３．６８ｎｍ，４４．８１ｎｍであり、３５ｎｍ以上４５ｎｍ以下の範囲内にある。
更に、１層目ないし４層目の物理膜厚の総和は順に１００．６３ｎｍ，１００．００ｎｍ，１０３．６４ｎｍ，１０３．９１ｎｍ，１０４．１２ｎｍであり、１００ｎｍ以上１１０ｎｍ以下の範囲内にある。
【００２４】
実施例６〜１０において、４層目の物理膜厚が１０．００ｎｍから２２．００ｎｍへ徐々に上がっていくところ、第１紫外線域の平均反射率は順に１．９５％，２．０４％，２．６７％，２．９１％，３．０４％であり、何れも３．５％以下に抑えられていて、第１紫外線域における反射率が何れも充分に低減されている。又、実施例６〜１０において、第２紫外線域の反射率は順に１．８１％，２．０２％，１．８５％，２．０５％，２．２５％であり、何れも２．５％以下に抑えられていて、第２紫外線域における反射率が何れも充分に低減されている。
又、実施例６〜１０において、図３等に現れているように、可視光域（４００ｎｍ以上７２０ｎｍ以下）における反射率はどの波長においても３％以下となっており、可視光域における反射率も充分に低減されている。
但し、本発明に属さない比較例として、４層目の物理膜厚が１０．００ｎｍ未満となり、あるいは２２．００ｎｍを超えたものとすると、少なくとも一方の紫外線域の平均反射率が上記のレベルまで抑え難くなり、若しくは可視光域の反射率が例えば可視光域の全域において３％あるいは３．５％以下あるいは４％以下あるいは４．５％以下とならないといったように高いレベルで低減することが困難になる。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００２５】
実施例６〜１０のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例６〜１０における、光学多層膜を施した凹面での反射光の色彩は、（ｘ，ｙ）＝（０．２５〜０．２９，０．２８〜０．３１）に収まっており、無彩色を呈し、何れも無彩色系統に属するようになっている。
【００２６】
≪実施例１１〜１５≫
表３は、実施例１１〜１５の膜構成や各種の平均反射率、凹面反射光の反射色に係るｘｙ表色系でのｘやｙの値を示す表であり、図４は、実施例１１〜１５に係る、紫外線域（２８０ｎｍ以上４００ｎｍ未満）及び可視光域（４００ｎｍ以上８００ｎｍ以下）の分光反射率分布を示すグラフである。
【００２７】
【表３】
2015045743.tif 000005
【００２８】
実施例１１〜１５は、実施例６〜１０と同様に形成し、ＺｒＯ２の屈折率（λ＝５００ｎｍ）を、何れも２．０５０４とした。尚、表３に示すように、実施例１１〜１５における４層目以外の各層の物理膜厚を、実施例６〜１０に対し若干調整している。又、実施例１３は、実施例２と同じである。
実施例１１〜１５の１層目と２層目の物理膜厚の和は順に３７．４８ｎｍ，３８．９５ｎｍ，４１．４２ｎｍ，４２．２６ｎｍ，４３．１５ｎｍであり、３５ｎｍ以上４５ｎｍ以下の範囲内にある。
又、１層目ないし４層目の物理膜厚の和は順に１０９．０３ｎｍ，１０６．８７ｎｍ，１０３．６４ｎｍ，１００．５３ｎｍ，１００．１５ｎｍであり、１００ｎｍ以上１１０ｎｍ以下の範囲内にある。
【００２９】
実施例１１〜１５において、４層目の物理膜厚が１０．００ｎｍから２２．００ｎｍへ徐々に上がっていくところ、第１紫外線域の平均反射率は順に２．９８％，３．１４％，３．２５％，２．２６％，２．２９％であり、何れも３．５％以下に抑えられていて、第１紫外線域における反射率が何れも充分に低減されている。又、第２紫外線域の反射率は順に１．６７％，１．６７％，１．７０％，２．０６％，２．０７％であり、何れも２．５％以下に抑えられていて、第２紫外線域における反射率が何れも充分に低減されている。但し、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなる。
又、実施例１１〜１５において、図４等に現れているように、可視光域（４００ｎｍ以上７２０ｎｍ以下）における反射率はどの波長においても３％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００３０】
実施例１１〜１５のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例１１〜１５における、光学多層膜を施した凹面での反射光の色彩は、（ｘ，ｙ）＝（０．２５〜０．２９，０．２７〜０．３０）に収まっており、無彩色を呈し、何れも無彩色系統に属するようになっている。
【００３１】
≪実施例１６〜２０≫
表４は、実施例１６〜２０の膜構成や各種の平均反射率、凹面反射光の反射色に係るｘｙ表色系でのｘやｙの値を示す表であり、図５は、実施例１１〜１５に係る、紫外線域（２８０ｎｍ以上４００ｎｍ未満）及び可視光域（４００ｎｍ以上８００ｎｍ以下）の分光反射率分布を示すグラフである。
【００３２】
【表４】
2015045743.tif 000006
【００３３】
実施例１６〜２０は、実施例６〜１０と同様に形成し、ＺｒＯ２の屈折率（λ＝５００ｎｍ）を、何れも２．０７２６とした。尚、表４に示すように、実施例１６〜２０における４層目以外の各層の物理膜厚を、実施例６〜１０に対し若干調整している。又、実施例１８は、実施例３と同じである。
実施例１６〜２０の１層目と２層目の物理膜厚の和は順に３７．５６ｎｍ，３８．７８ｎｍ，４１．４２ｎｍ，４３．４４ｎｍ，４４．４３ｎｍであり、３５ｎｍ以上４５ｎｍ以下の範囲内にある。
又、１層目ないし４層目の物理膜厚の和は順に１０８．０５ｎｍ，１０３．４０ｎｍ，１０３．６４ｎｍ，１０３．８９ｎｍ，１０４．８７ｎｍであり、１００ｎｍ以上１１０ｎｍ以下の範囲内にある。
【００３４】
実施例１６〜２０において、４層目の物理膜厚が１０．００ｎｍから２２．００ｎｍへ徐々に上がっていくところ、第１紫外線域の平均反射率は順に１．９９％，１．７４％，１．９７％，２．１４％，２．１９％であり、何れも３．５％以下に抑えられていて、第１紫外線域における反射率が何れも充分に低減されている。又、第２紫外線域の反射率は順に２．０３％，１．８２％，１．９２％，２．０２％，２．０５％であり、何れも２．５％以下に抑えられていて、第２紫外線域における反射率が何れも充分に低減されている。但し、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例１６〜２０において、図５等に現れているように、可視光域（４００ｎｍ以上７２０ｎｍ以下）における反射率はどの波長においても２．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００３５】
実施例１６〜２０のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例１６〜２０における、光学多層膜を施した凹面での反射光の色彩は、（ｘ，ｙ）＝（０．２５〜０．２８，０．３０〜０．３３）に収まっており、無彩色を呈し、何れも無彩色系統に属するようになっている。
【００３６】
≪実施例２１〜２５≫
表５は、実施例２１〜２５の膜構成や各種の平均反射率、凹面反射光の反射色に係るｘｙ表色系でのｘやｙの値を示す表であり、図６は、実施例２１〜２５に係る、紫外線域（２８０ｎｍ以上４００ｎｍ未満）及び可視光域（４００ｎｍ以上８００ｎｍ以下）の分光反射率分布を示すグラフである。
【００３７】
【表５】
2015045743.tif 000007
【００３８】
実施例２１〜２５は、実施例６〜１０と同様に形成し、ＺｒＯ２の屈折率（λ＝５００ｎｍ）を、何れも２．０９２０とした。尚、表５に示すように、実施例２１〜２５における４層目以外の各層の物理膜厚を、実施例６〜１０に対し若干調整している。又、実施例２３は、実施例４と同じである。
実施例２１〜２５の１層目と２層目の物理膜厚の和は順に３６．４２ｎｍ，３７．９０ｎｍ，４１．４２ｎｍ，４２．４９ｎｍ，４３．４７ｎｍであり、３５ｎｍ以上４５ｎｍ以下の範囲内にある。
又、１層目ないし４層目の物理膜厚の和は順に１０８．２１ｎｍ，１０４．９５ｎｍ，１０３．６４ｎｍ，１０２．０８ｎｍ，１０２．５６ｎｍであり、１００ｎｍ以上１１０ｎｍ以下の範囲内にある。
【００３９】
実施例２１〜２５において、４層目の物理膜厚が１０．００ｎｍから２２．００ｎｍへ徐々に上がっていくところ、第１紫外線域の平均反射率は順に２．０１％，２．０１％，２．０８％，１．９５％，１．９８％であり、何れも３．５％以下に抑えられていて、第１紫外線域における反射率が何れも充分に低減されている。又、第２紫外線域の反射率は順に１．７３％，１．７３％，１．６９％，１．６６％，１．６９％であり、何れも２．５％以下に抑えられていて、第２紫外線域における反射率が何れも充分に低減されている。但し、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例２１〜２５において、図６等に現れているように、可視光域（４００ｎｍ以上７２０ｎｍ以下）における反射率はどの波長においても２．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００４０】
実施例２１〜２５のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例２１〜２５における、光学多層膜を施した凹面での反射光の色彩は、（ｘ，ｙ）＝（０．２４〜０．２８，０．３０〜０．３１）に収まっており、無彩色を呈し、何れも無彩色系統に属するようになっている。
【００４１】
≪実施例２６〜３０≫
表６は、実施例２６〜３０の膜構成や各種の平均反射率、凹面反射光の反射色に係るｘｙ表色系でのｘやｙの値を示す表であり、図７は、実施例２６〜３０に係る、紫外線域（２８０ｎｍ以上４００ｎｍ未満）及び可視光域（４００ｎｍ以上８００ｎｍ以下）の分光反射率分布を示すグラフである。
【００４２】
【表６】
2015045743.tif 000008
【００４３】
実施例２６〜３０は、実施例６〜１０と同様に形成し、ＺｒＯ２の屈折率（λ＝５００ｎｍ）を、何れも２．１２６４とした。尚、表６に示すように、実施例２６〜３０における４層目以外の各層の物理膜厚を、実施例６〜１０に対し若干調整している。又、実施例２８は、実施例５と同じである。
実施例２６〜３０の１層目と２層目の物理膜厚の和は順に３７．０７ｎｍ，３８．５０ｎｍ，４１．４２ｎｍ，４３．１９ｎｍ，４４．０８ｎｍであり、３５ｎｍ以上４５ｎｍ以下の範囲内にある。
又、１層目ないし４層目の物理膜厚の和は順に１０９．８７ｎｍ，１０６．４１ｎｍ，１０３．６４ｎｍ，１０３．８５ｎｍ，１０４．３７ｎｍであり、１００ｎｍ以上１１０ｎｍ以下の範囲内にある。
【００４４】
実施例２６〜３０において、４層目の物理膜厚が１０．００ｎｍから２２．００ｎｍへ徐々に上がっていくところ、第１紫外線域の平均反射率は順に１．９２％，１．９０％，１．９２％，１．９４％，１．９５％であり、何れも３．５％以下に抑えられていて、第１紫外線域における反射率が何れも充分に低減されている。又、第２紫外線域の反射率は順に１．６２％，１．６１％，１．７３％，１．６５％，１．６７％であり、何れも２．５％以下に抑えられていて、第２紫外線域における反射率が何れも充分に低減されている。但し、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例２６〜３０において、図７等に現れているように、可視光域（４００ｎｍ以上７２０ｎｍ以下）における反射率はどの波長においても２．０％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００４５】
実施例２６〜３０のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例２６〜３０における、光学多層膜を施した凹面での反射光の色彩は、（ｘ，ｙ）＝（０．２５〜０．２７，０．３１〜０．３３）に収まっており、無彩色を呈し、何れも無彩色系統に属するようになっている。
【００４６】
≪実施例３１〜３５≫
表７は、実施例３１〜３５の膜構成や各種の平均反射率、凹面反射光の反射色に係るｘｙ表色系でのｘやｙの値を示す表であり、図８は、実施例３１〜３５に係る、紫外線域（２８０ｎｍ以上４００ｎｍ未満）及び可視光域（４００ｎｍ以上８００ｎｍ以下）の分光反射率分布を示すグラフであり、図２（ｂ）は、ｘｙ表色系でのｘｙ座標において、実施例３１〜３５の凹面反射光の反射色の（ｘ，ｙ）をそれぞれプロットしたグラフである。
【００４７】
【表７】
2015045743.tif 000009
【００４８】
実施例３１〜３５は、実施例１〜５と同様に形成し、ＺｒＯ２の屈折率（λ＝５００ｎｍ）を、２．０２８８〜２．１２６４まで段階的に変えた。
実施例３１〜３５における４層目の物理膜厚は２１．８３ｎｍであり、１０ｎｍ以上２２ｎｍ以下の範囲内にある。
又、１層目と２層目の物理膜厚の和は３５．０３ｎｍであり、３５ｎｍ以上４５ｎｍ以下の範囲内にある。
更に、１層目ないし４層目の物理膜厚の和は１０８．８６ｎｍであり、１００ｎｍ以上１１０ｎｍ以下の範囲内にある。
【００４９】
実施例３１〜３５において、ＺｒＯ２の屈折率（λ＝５００ｎｍ）が２．０２８８〜２．１２６４にかけて徐々に上がっていくところ、第１紫外線域の平均反射率は順に２．７１％，３．１９％，１．９２％，２．１０％，１．８８％であり、何れも３．５％以下に抑えられていて、第１紫外線域における反射率が何れも充分に低減されている。又、第２紫外線域の反射率は順に１．６６％，１．５４％，１．５８％，１．３９％，１．３７％であり、何れも２．５％以下に抑えられていて、第２紫外線域における反射率が何れも充分に低減されている。尚、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例３１〜３５において、図８等に現れているように、可視光域（４００ｎｍ以上７２０ｎｍ以下）における反射率はどの波長においても４．０％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００５０】
実施例３１〜３５のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例３１〜３５における、光学多層膜を施した凹面での反射光の色彩は、（ｘ，ｙ）＝（０．１９，０．２２〜０．２４）に収まっており、（薄い半透明の）青色を呈するようになっている。
レンズ基材の凸面に対し、同様な青色の光学多層膜（反射防止膜等）を併せて成膜すれば、反射防止性能を呈しながら、レンズ裏面で反射した紫外線から眼を保護することができ、更に凸面と凹面とで反射色が相違して外観上あるいは視認上違和感が発生する事態を防止することができる青色のレンズを提供することが可能となる。
【００５１】
≪実施例３６〜４０≫
表８は、実施例３６〜４０の膜構成や各種の平均反射率、凹面反射光の反射色に係るｘｙ表色系でのｘやｙの値を示す表であり、図９は、実施例３６〜４０に係る、紫外線域（２８０ｎｍ以上４００ｎｍ未満）及び可視光域（４００ｎｍ以上８００ｎｍ以下）の分光反射率分布を示すグラフであり、図２（ｃ）は、ｘｙ表色系でのｘｙ座標において、実施例３６〜４０の凹面反射光の反射色の（ｘ，ｙ）をそれぞれプロットしたグラフである。
【００５２】
【表８】
2015045743.tif 000010
【００５３】
実施例３６〜４０は、実施例１〜５と同様に形成し、ＺｒＯ２の屈折率（λ＝５００ｎｍ）を、２．０２８８〜２．１２６４まで段階的に変えた。
実施例３６〜４０における４層目の物理膜厚は１３．００ｎｍであり、１０ｎｍ以上２２ｎｍ以下の範囲内にある。
又、１層目と２層目の物理膜厚の和は３５．２５ｎｍであり、３５ｎｍ以上４５ｎｍ以下の範囲内にある。
更に、１層目ないし４層目の物理膜厚の和は１０８．３４ｎｍであり、１００ｎｍ以上１１０ｎｍ以下の範囲内にある。
【００５４】
実施例３６〜４０において、ＺｒＯ２の屈折率（λ＝５００ｎｍ）が２．０２８８〜２．１２６４にかけて徐々に上がっていくところ、第１紫外線域の平均反射率は順に２．７５％，３．００％，２．２１％，２．２２％，２．０７％であり、何れも３．５％以下に抑えられていて、第１紫外線域における反射率が何れも充分に低減されている。又、第２紫外線域の反射率は順に２．２５％，２．０６％，２．２１％，１．９４％，１．９３％であり、何れも２．５％以下に抑えられていて、第２紫外線域における反射率が何れも充分に低減されている。尚、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例３６〜４０において、図９等に現れているように、可視光域（４００ｎｍ以上７２０ｎｍ以下）における反射率はどの波長においても３．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００５５】
実施例３６〜４０のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例３６〜４０における、光学多層膜を施した凹面での反射光の色彩は、（ｘ，ｙ）＝（０．１８〜０．２０，０．１２）に収まっており、（薄い半透明の）紫色を呈するようになっている。
レンズ基材の凸面に対し、同様な紫色の光学多層膜（反射防止膜等）を併せて成膜すれば、反射防止性能を呈しながら、レンズ裏面で反射した紫外線から眼を保護することができ、更に凸面と凹面とで反射色が相違して外観上あるいは視認上違和感が発生する事態を防止することができる紫色のレンズを提供することが可能となる。
【００５６】
≪実施例４１〜４５≫
表９は、実施例４１〜４５の膜構成や各種の平均反射率、凹面反射光の反射色に係るｘｙ表色系でのｘやｙの値を示す表であり、図１０は、実施例４１〜４５に係る、紫外線域（２８０ｎｍ以上４００ｎｍ未満）及び可視光域（４００ｎｍ以上８００ｎｍ以下）の分光反射率分布を示すグラフであり、図２（ｄ）は、ｘｙ表色系でのｘｙ座標において、実施例４１〜４５の凹面反射光の反射色の（ｘ，ｙ）をそれぞれプロットしたグラフである。
【００５７】
【表９】
2015045743.tif 000011
【００５８】
実施例４１〜４５は、実施例１〜５と同様に形成し、ＺｒＯ２の屈折率（λ＝５００ｎｍ）を、２．０２８８〜２．１２６４まで段階的に変えた。
実施例４１〜４５における４層目の物理膜厚は２１．１０ｎｍであり、１０ｎｍ以上２２ｎｍ以下の範囲内にある。
又、１層目と２層目の物理膜厚の和は３５．８７ｎｍであり、３５ｎｍ以上４５ｎｍ以下の範囲内にある。
更に、１層目ないし４層目の物理膜厚の和は１００．６８ｎｍであり、１００ｎｍ以上１１０ｎｍ以下の範囲内にある。
【００５９】
実施例４１〜４５において、ＺｒＯ２の屈折率（λ＝５００ｎｍ）が２．０２８８〜２．１２６４にかけて徐々に上がっていくところ、第１紫外線域の平均反射率は順に２．２２％，２．２４％，２．２３％，２．１０％，２．１２％であり、何れも３．５％以下に抑えられていて、第１紫外線域における反射率が何れも充分に低減されている。又、第２紫外線域の反射率は順に２．４７％，２．３８％，２．４８％，２．３６％，２．３７％であり、何れも２．５％以下に抑えられていて、第２紫外線域における反射率が何れも充分に低減されている。尚、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例４１〜４５において、図１０等に現れているように、可視光域（４００ｎｍ以上７２０ｎｍ以下）における反射率はどの波長においても４％以下となり、可視光域（４００ｎｍ以上７００ｎｍ以下）における反射率はどの波長においても３．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００６０】
実施例４１〜４５のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例４１〜４５における、光学多層膜を施した凹面での反射光の色彩は、（ｘ，ｙ）＝（０．２４〜０．２７，０．１９〜０．２１）に収まっており、（薄い半透明の）ピンク色を呈するようになっている。
レンズ基材の凸面に対し、同様なピンク色の光学多層膜（反射防止膜等）を併せて成膜すれば、反射防止性能を呈しながら、レンズ裏面で反射した紫外線から眼を保護することができ、更に凸面と凹面とで反射色が相違して外観上あるいは視認上違和感が発生する事態を防止することができるピンク色のレンズを提供することが可能となる。
【００６１】
≪実施例４６〜５０≫
表１０は、実施例４６〜５０の膜構成や各種の平均反射率、凹面反射光の反射色に係るｘｙ表色系でのｘやｙの値を示す表であり、図１１は、実施例４６〜５０に係る、紫外線域（２８０ｎｍ以上４００ｎｍ未満）及び可視光域（４００ｎｍ以上８００ｎｍ以下）の分光反射率分布を示すグラフであり、図２（ｅ）は、ｘｙ表色系でのｘｙ座標において、実施例４６〜５０の凹面反射光の反射色の（ｘ，ｙ）をそれぞれプロットしたグラフである。
【００６２】
【表１０】
2015045743.tif 000012
【００６３】
実施例４６〜５０は、実施例１〜５と同様に形成し、ＺｒＯ２の屈折率（λ＝５００ｎｍ）を、２．０２８８〜２．１２６４まで段階的に変えた。
実施例４６〜５０における４層目の物理膜厚は１５．０１ｎｍであり、１０ｎｍ以上２２ｎｍ以下の範囲内にある。
又、１層目と２層目の物理膜厚の和は４１．７１ｎｍであり、３５ｎｍ以上４５ｎｍ以下の範囲内にある。
更に、１層目ないし４層目の物理膜厚の和は１０６．２５ｎｍであり、１００ｎｍ以上１１０ｎｍ以下の範囲内にある。
【００６４】
実施例４６〜５０において、ＺｒＯ２の屈折率（λ＝５００ｎｍ）が２．０２８８〜２．１２６４にかけて徐々に上がっていくところ、第１紫外線域の平均反射率は順に２．７８％，３．４３％，２．１２％，２．２５％，２．１２％であり、何れも３．５％以下に抑えられていて、第１紫外線域における反射率が何れも充分に低減されている。又、第２紫外線域の反射率は順に２．０７％，１．９４％，２．２２％，２．０３％，２．１０％であり、何れも２．５％以下に抑えられていて、第２紫外線域における反射率が何れも充分に低減されている。尚、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例４６〜５０において、図１１等に現れているように、可視光域（４００ｎｍ以上７２０ｎｍ以下）における反射率はどの波長においても２．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００６５】
実施例４６〜５０のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例４６〜５０における、光学多層膜を施した凹面での反射光の色彩は、（ｘ，ｙ）＝（０．２６〜０．２７，０．３５〜０．４０）に収まっており、（薄い半透明の）緑色を呈するようになっている。
レンズ基材の凸面に対し、同様な緑色の光学多層膜（反射防止膜等）を併せて成膜すれば、反射防止性能を呈しながら、レンズ裏面で反射した紫外線から眼を保護することができ、更に凸面と凹面とで反射色が相違して外観上あるいは視認上違和感が発生する事態を防止することができる緑色のレンズを提供することが可能となる。
【００６６】
≪実施例５１〜５５≫
表１１は、実施例５１〜５５の膜構成や各種の平均反射率、凹面反射光の反射色に係るｘｙ表色系でのｘやｙの値を示す表であり、図１２は、実施例５１〜５５に係る、紫外線域（２８０ｎｍ以上４００ｎｍ未満）及び可視光域（４００ｎｍ以上８００ｎｍ以下）の分光反射率分布を示すグラフであり、図２（ｆ）は、ｘｙ表色系でのｘｙ座標において、実施例５１〜５５の凹面反射光の反射色の（ｘ，ｙ）をそれぞれプロットしたグラフである。
【００６７】
【表１１】
2015045743.tif 000013
【００６８】
実施例５１〜５５は、実施例１〜５と同様に形成し、ＺｒＯ２の屈折率（λ＝５００ｎｍ）を、２．０２８８〜２．１２６４まで段階的に変えた。
実施例５１〜５５における４層目の物理膜厚は１３．５０ｎｍであり、１０ｎｍ以上２２ｎｍ以下の範囲内にある。
又、１層目と２層目の物理膜厚の和は４４．８０ｎｍであり、３５ｎｍ以上４５ｎｍ以下の範囲内にある。
更に、１層目ないし４層目の物理膜厚の和は１００．６８ｎｍであり、１００ｎｍ以上１１０ｎｍ以下の範囲内にある。
【００６９】
実施例５１〜５５において、ＺｒＯ２の屈折率（λ＝５００ｎｍ）が２．０２８８〜２．１２６４にかけて徐々に上がっていくところ、第１紫外線域の平均反射率は順に２．４１％，２．９４％，１．８７％，１．９０％，１．７９％であり、何れも３．５％以下に抑えられていて、第１紫外線域における反射率が何れも充分に低減されている。又、第２紫外線域の反射率は順に１．９４％，１．７７％，２．０６％，１．８１％，１．８７％であり、何れも２．５％以下に抑えられていて、第２紫外線域における反射率が何れも充分に低減されている。尚、４層目の物理膜厚が１０．００ｎｍ未満となり、あるいは２２．００ｎｍを超えると、少なくとも一方の紫外線域の平均反射率あるいは可視光域の反射率が上記のレベルまで抑え難くなり、若しくは可視光域の反射率に影響が出る。
又、実施例５１〜５５において、図１２等に現れているように、可視光域（４００ｎｍ以上７２０ｎｍ以下）における反射率はどの波長においても４％以下となっていて、可視光域（４００ｎｍ以上７００ｎｍ以下）における反射率はどの波長においても３．５％以下となっており、可視光域における反射率も充分に低減されている。
このように紫外線域や可視光域において反射が防止される理由として、４層目の物理膜厚は１０ｎｍ以上２２ｎｍ以下の範囲内にあること、又、１層目と２層目の物理膜厚の和が３５ｎｍ以上４５ｎｍ以下の範囲内にあること、更に、１層目ないし４層目の物理膜厚の総和が１００ｎｍ以上１１０ｎｍ以下の範囲内にあることが考えられる。尚、１層目と２層目の物理膜厚の和が上記範囲外となると、少なくとも一方の紫外線域の平均反射率あるいは可視光域の反射率が上記のレベルまで抑え難くなる。又、１層目ないし４層目の物理膜厚の和が上記範囲外となっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、紫外線域の平均反射率あるいは可視光域の反射率は上記のレベルまで抑えることができるが、１層目ないし４層目の物理膜厚の和が上記範囲内であれば、より紫外線域の平均反射率あるいは可視光域の反射率を抑え易くなる。
【００７０】
実施例５１〜５５のレンズにおいても、眼鏡レンズとして用いた場合に、装用時において顔の後方斜め横から入ってくる紫外線を凹面（裏面）において殆ど反射せず充分に透過することができ、眼を紫外線から保護することができる。
加えて、実施例５１〜５５における、光学多層膜を施した凹面での反射光の色彩は、（ｘ，ｙ）＝（０．４０，０．３８〜０．４１）に収まっており、（薄い半透明の）オレンジ色を呈するようになっている。
レンズ基材の凸面に対し、同様なオレンジ色の光学多層膜（反射防止膜等）を併せて成膜すれば、反射防止性能を呈しながら、レンズ裏面で反射した紫外線から眼を保護することができ、更に凸面と凹面とで反射色が相違して外観上あるいは視認上違和感が発生する事態を防止することができるオレンジ色のレンズを提供することが可能となる。
【００７１】
≪まとめ≫
凹面における反射色がどのようなものであっても、４層目の物理膜厚が１０ｎｍ以上２２ｎｍ以下の範囲内にあり、且つ１層目と２層目の物理膜厚の和が３５ｎｍ以上４５ｎｍ以下の範囲内にあれば、可視光域における反射を充分に抑制しながら、波長２８０ｎｍ以上４００ｎｍ未満の第１紫外線域における平均反射率が３．５％以下に抑えられ、且つ波長３００ｎｍ以上４００ｎｍ未満の第２紫外線域における平均反射率が２．５％以下に抑えられて、凹面側への紫外線の反射を充分に低減することが可能となる。
更に、１層目ないし４層目の物理膜厚の総和が１００ｎｍ以上１１０ｎｍ以下の範囲内にあれば、凹面に係る可視光域及び紫外線域における反射をより抑制することができる。
【図１】
2015045743.tif 000014
【図２】
2015045743.tif 000015
【図３】
2015045743.tif 000016
【図４】
2015045743.tif 000017
【図５】
2015045743.tif 000018
【図６】
2015045743.tif 000019
【図７】
2015045743.tif 000020
【図８】
2015045743.tif 000021
【図９】
2015045743.tif 000022
【図１０】
2015045743.tif 000023
【図１１】
2015045743.tif 000024
【図１２】
2015045743.tif 000025